(57)【特許請求の範囲】
【請求項１】
熱可塑性樹脂（Ａ）長繊維９０〜１０重量％と熱可塑性エラストマー（Ｂ）長繊維１０〜９０重量％を含む混繊スパンボンド不織布からなり、少なくとも熱可塑性樹脂（Ａ）長繊維が、熱可塑性樹脂（Ａ）１００重量部に対して非イオン系界面活性剤を０．１〜１０重量部の割合で添加することにより親水化処理されていることを特徴とする混繊スパンボンド不織布。
【請求項２】
非イオン系界面活性剤が、脂肪族アルコールの炭素数が１０〜４０の脂肪族アルコールのアルキレンオキサイド付加物からなるエーテル型非イオン系界面活性剤および／または炭素数８〜１８の脂肪酸とのエステルを有するエステル型非イオン系界面活性剤であることを特徴とする請求項１記載の混繊スパンボンド不織布。
【請求項３】
前記熱可塑性エラストマー（Ｂ）が、熱可塑性ポリウレタン系エラストマーであることを特徴とする請求項１または２記載の混繊スパンボンド不織布。
【請求項４】
前記熱可塑性ポリウレタン系エラストマーが、
示差走査熱量計（ＤＳＣ）により測定される凝固開始温度が６５℃以上であり、かつ細孔電気抵抗法に基づき１００μｍのアパーチャーを装着した粒度分布測定装置で測定される極性溶媒不溶分の粒子数が３００万個／ｇ以下である熱可塑性ポリウレタン系エラストマーである請求項３記載の混繊スパンボンド不織布。
【請求項５】
前記熱可塑性ポリウレタン系エラストマーが、下記の関係式（Ｉ）を満たす熱可塑性ポリウレタンエラストマーである請求項３または４記載の混繊スパンボンド不織布。
ａ／（ａ＋ｂ）≦０．８      （Ｉ）
（式中、ａは、ＤＳＣにより測定される９０℃〜１４０℃の範囲に存在する吸熱ピークから求められる融解熱量の総和を表し、ｂは、ＤＳＣにより測定される１４０℃よりも大きく２２０℃以下の範囲にある吸熱ピークから算出される融解熱の総和を表す。）
【請求項６】
前記熱可塑性エラストマー（Ｂ）が、ポリオレフィン系エラストマーであることを特徴とする請求項１または２記載の混繊スパンボンド不織布。
【請求項７】
前記熱可塑性樹脂（Ａ）が、ポリオレフィンであることを特徴とする請求項１または２記載の混繊スパンボンド不織布。
【請求項８】
ポリオレフィンが、プロピレン系重合体であることを特徴とする請求項７記載の混繊スパンボンド不織布。
【請求項９】
ポリオレフィンが、プロピレン系重合体９９〜８０重量％と高密度ポリエチレン１〜２０重量％からなる請求項７記載の混繊スパンボンド不織布。
【請求項１０】
プロピレン系重合体が、プロピレン・α−オレフィンランダム共重合体である請求項８又は請求項９記載の混繊スパンボンド不織布。
【請求項１１】
熱可塑性樹脂（Ａ）長繊維が褶曲し、混繊スパンボンド不織布の表面に出てなる請求項１〜１０のいずれか１項に記載の混繊スパンボンド不織布。
【請求項１２】
請求項１〜１１のいずれかに記載の混繊スパンボンド不織布からなる吸収性物品の表面シート。
【請求項１３】
請求項１〜１１のいずれかに記載の混繊スパンボンド不織布からなる吸収性物品のセカンドシート。
【請求項１４】
請求項１〜１１のいずれかに記載の混繊スパンボンド不織布からなる吸収性物品の吸収体を包むシート。
【請求項１５】
請求項１２に記載の表面シート及び／又は請求項１３に記載のセカンドシートを用いてなる吸収性物品。
【請求項１６】
請求項１〜１１のいずれかに記載の混繊スパンボンド不織布を含んでなる吸収性物品。
【発明の詳細な説明】
【技術分野】
【０００１】
本発明は、嵩高性、初期親水性及び耐久親水性、柔軟性、耐毛羽立ち性、伸縮性及び触感に優れ、ベタツキが少ない生理用ナプキン、パンティライナー、失禁パッド、紙おむつ等の吸収性物品の表面シート及び／またはセカンドシートあるいは吸収体を包むシート（コアラップ）として好適な混繊スパンボンド不織布に関する。
【背景技術】
【０００２】
不織布は通気性、柔軟性に優れることから、排出あるいは排泄された経血や尿等の液体を素早く吸収体に移行させる吸収性能や、着用者の肌に当接する面が柔軟で、肌に与える刺激が少ないという表面特性が要求される紙おむつ、生理用ナプキン等の吸収性物品用の表面シートとして幅広く使用されている。【０００３】
そして、表面シートの肌さわり性、ウェットバック性を改良する方法として、例えば、特許文献１には、高収縮性繊維シートと低収縮性又は非収縮性の不織布を積層一体化した後、熱処理することにより高収縮性繊維シートを収縮させて表面に皺を形成させる方法が、特許文献２には、熱風処理して嵩高性を付与してなる嵩高不織布と熱処理により捲縮する潜在捲縮性繊維不織布とを積層する方法が提案されている。【０００４】
また、排泄された尿等の液体の吸収、移行速度を改良する方法として、例えば、特許文献３には、疎水性繊維層と親水性繊維層が層状に重なった嵩高で水難透過性部と疎水性繊維と親水性繊維が混在してなる水透過性部を備えた複相構造を有する不織布とする方法が、特許文献４には、親水性繊維と撥水性繊維とを混合してなる不織布とする方法が提案されている。【０００５】
しかしながら、不織布を熱処理して嵩高性を付与する方法は、プロセスが煩雑となり、また、熱処理により不織布を形成する繊維が細くなることはなく、場合によっては熱収縮して繊維径が太くなる場合もあり、いずれにしても熱処理することにより柔軟性、触感が低下する虞がある。また、親水性繊維と撥水性繊維とを混合した不織布は嵩高性が不十分であり、柔軟性、嵩高性を併せ持つ表面シートは得られていない。【０００６】
一方、特許文献５には、プロピレン系重合体からなるスパンボンド不織布等の不織布を親水化する手段として、ポリオキシエチレンアルキルエーテル等の非イオン系界面活性剤を添加する方法が多数提案されている。かかる界面活性剤を添加することにより、初期の親水性（一般的な広義の親水性のことを表す。本明細書では、耐久親水性と区別するために、初期親水性と表記することもある。）は改良されるものも、耐久親水性〔通常の室温よりもやや高い程度の温度（およそ４０℃程度）以上の環境に一定時間曝された後の親水性をいい、本明細書において以下同様。〕に劣ることが分かった。
【先行技術文献】
【特許文献】
【０００７】
【特許文献１】特開平６−１２８８５３号公報
【特許文献２】特開２００３−２５０８３６号公報
【特許文献３】特開２００２−２０９５７号公報
【特許文献４】特開２００４−７３７５９号公報
【特許文献５】特開２００６−１８８８０４号公報
【発明の概要】
【発明が解決しようとする課題】
【０００８】
本発明の課題は、嵩高性、耐久親水性及び初期親水性、柔軟性、耐毛羽立ち性、伸縮性及び触感に優れ、ベタツキが少ない生理用ナプキン、パンティライナー、失禁パッド、紙おむつ等の吸収性物品の表面シート及び／またはセカンドシートあるいは吸収体を包むシート（コアラップ）として好適な混繊スパンボンド不織布を開発することである。【０００９】
かかる課題を解決するために、種々検討した結果、親水化処理された熱可塑性樹脂長繊維に熱可塑性エラストマー長繊維を混繊することにより、上記課題が解決し得ることを見出した。
【課題を解決するための手段】
【００１０】
本発明は、熱可塑性樹脂（Ａ）長繊維９０〜１０重量％と熱可塑性エラストマー（Ｂ）長繊維１０〜９０重量％を含む混繊スパンボンド不織布からなり、少なくとも熱可塑性樹脂（Ａ）長繊維が親水化処理されていることを特徴とする混繊スパンボンド不織布、当該混繊スパンボンド不織布からなる吸収性物品の表面シート及びセカンドシート並びに吸収性物品を提供するものである。
【発明の効果】
【００１１】
本発明の混繊スパンボンド不織布は、嵩高性、初期親水性及び耐久親水性、柔軟性、耐毛羽立ち性、伸縮性及び触感に優れ、ベタツキが少ないという特徴を兼ね備えているので、吸収性物品の表面シートもしくはセカンドシートとして好適に用い得る。
【図面の簡単な説明】
【００１２】
【図１】は、（混繊）スパンボンド不織布の繊維径を測定するための試験片の概略図である。
【図２】は、図１で折りたたまれた部分の４０倍及び２００倍の顕微鏡写真である。
【発明を実施するための形態】
【００１３】
＜熱可塑性樹脂（Ａ）＞
本発明の混繊スパンボンド不織布を形成する成分の一つである熱可塑性樹脂長繊維の原料となる熱可塑性樹脂（Ａ）としては、種々公知の熱可塑性樹脂を用い得る。かかる熱可塑性樹脂（Ａ）は、後述の熱可塑性エラストマー（Ｂ）とは異なる樹脂状の重合体であって、通常、融点（Ｔｍ）が１００℃以上の結晶性の重合体あるいはガラス転移温度が１００℃以上の非晶性の重合体である。これら熱可塑性樹脂（Ａ）の中でも結晶性の熱可塑性樹脂が好ましい。
【００１４】
また、熱可塑性樹脂（Ａ）の中でも、当該熱可塑性樹脂を用いて公知のスパンボンド不織布の製造方法により製造して得られる不織布の最大点伸度が５０％以上、好ましくは７０％以上、より好ましくは１００％以上であり、且つ弾性回復が殆どない性質を有する熱可塑性樹脂（伸長性熱可塑性樹脂）を用いることが好ましい。かかる伸長性熱可塑性樹脂を用いると、熱可塑性エラストマー（Ｂ）長繊維と混繊して得られる混繊スパンボンド不織布を例えば表面シートとして用いる際に、混繊スパンボンド不織布を延伸加工して伸長性熱可塑性樹脂長繊維と熱可塑性エラストマー（Ｂ）長繊維が延伸された後、応力が解放されると、熱可塑性エラストマー（Ｂ）長繊維のみが弾性回復し、伸ばされた（伸長された）伸長性熱可塑性樹脂長繊維は弾性回復せずに褶曲し、混繊スパンボンド不織布に嵩高感が発現し、しかも伸長されることにより伸長性熱可塑性樹脂長繊維は細くなり柔軟性、触感が良くなるとともに、伸び止り機能を付与することができる。なお、熱可塑性樹脂（Ａ）からなるスパンボンド不織布の最大点伸度の上限は必ずしも限定されないが、通常、３００％以下である。
【００１５】
熱可塑性樹脂（Ａ）としては、具体的には、エチレン、プロピレン、１−ブテン、１−ヘキセン、４−メチル−１−ペンテンおよび１−オクテン等のα−オレフィンの単独若しくは共重合体である高圧法低密度ポリエチレン、線状低密度ポリエチレン（所謂ＬＬＤＰＥ）、高密度ポリエチレン（所謂ＨＤＰＥ）、ポリプロピレン（プロピレン単独重合体）、ポリプロピレンランダム共重合体、ポリ１−ブテン、ポリ４−メチル−１−ペンテン、エチレン・プロピレンランダム共重合体、エチレン・１−ブテンランダム共重合体、プロピレン・１−ブテンランダム共重合体等のポリオレフィン、ポリエステル（ポリエチレンテレフタレート、ポリブチレンテレフタレート、ポリエチレンナフタレート等）、ポリアミド（ナイロン−６、ナイロン−６６、ポリメタキシレンアジパミド等）、ポリ塩化ビニル、ポリイミド、エチレン・酢酸ビニル共重合体、エチレン・ビニルアルコール共重合体、エチレン・（メタ）アクリル酸共重合体、エチレン−アクリル酸エステル−一酸化炭素共重合体、ポリアクリロニトリル、ポリカーボネート、ポリスチレン、アイオノマーあるいはこれらの混合物等を例示することができる。これらのうちでは、高圧法低密度ポリエチレン、線状低密度ポリエチレン、高密度ポリエチレン、ポリプロピレン及びポリプロピレンランダム共重合体等のプロピレン系重合体、ポリエチレンテレフタレート、ポリアミド等がより好ましい。
【００１６】
これら熱可塑性樹脂（Ａ）の中でも、成形時の紡糸安定性や不織布の延伸加工性の観点から、プロピレン系重合体が特に好ましい。
プロピレン系重合体としては、融点（Ｔｍ）が１３５℃以上プロピレンの単独重合体若しくはプロピレンと１０モル％以下のエチレン、１−ブテン、１−ペンテン、１−ヘキセン、１−オクテン、４−メチル−１−ペンテン等の炭素数２以上（但し炭素数３を除く）、好ましくは２〜８（但し炭素数３を除く）の１種または２種以上のα−オレフィンとの共重合体が好ましい。
【００１７】
これらプロピレン系重合体の中でも、融点が１３５〜１５５℃のプロピレン・α−オレフィンランダム共重合体は、伸縮性、初期親水性及び耐久親水性、柔軟性、触感などに優れる混繊スパンボンド不織布が得られるので好ましい。
【００１８】
プロピレン系重合体は、溶融紡糸し得る限り、メルトフローレート（ＭＦＲ：ＡＳＴＭＤ−１２３８、２３０℃、荷重２１６０ｇ）は特に限定はされないが、通常、１〜１０００ｇ／１０分、好ましくは５〜５００ｇ／１０分、さらに好ましくは１０〜１００ｇ／１０分の範囲にある。また、本発明に係るプロピレン系重合体の重量平均分子量（Ｍｗ）と数平均分子量（Ｍｎ）の比Ｍｗ／Ｍｎは、通常１．５〜５．０である。紡糸性が良好で、かつ繊維強度が特に優れる繊維が得られる点で、さらには１．５〜３．０の範囲が好ましい。ＭｗおよびＭｎは、ＧＰＣ（ゲルパーミエーションクロマトグラフィー）によって、公知の方法で測定することができる。
【００１９】
プロピレン系重合体に、紡糸性、延伸加工性の観点から、少量、好ましくは１〜２０重量％、より好ましくは２〜１５重量％、さらに好ましくは４〜１０重量％の範囲の量で高密度ポリエチレン（ＨＤＰＥ）を添加したオレフィン系重合体組成物（但し、プロピレン系重合体＋ＨＤＰＥ＝１００重量％）は、得られる不織布積層体の延伸加工適性をさらに向上することができるので好ましい。
【００２０】
プロピレン系重合体に添加されるＨＤＰＥは特に制限がないが通常密度０.９４〜０.９７ｇ/ｃｍ3、好ましくは０．９５〜０.９７ｇ/ｃｍ3、さらに好ましくは０.９６〜０.９７ｇ/ｃｍ3の範囲にある。また、紡糸性を有する限りとくに限定はされないが伸長性を発現させる観点で、ＨＤＰＥのメルトフローレート（ＭＦＲ：ＡＳＴＭ Ｄ−１２３８、１９０℃、荷重２１６０ｇ）は、通常０．１〜１００ｇ／１０分、より好ましくは０．５〜５０ｇ／１０分、さらに好ましくは１〜３０ｇ／１０分の範囲にある。なお、本発明において、良好な紡糸性とは、紡糸ノズルからの吐き出し時および延伸中に糸切れを生じず、フィラメントの融着が生じないことをいう。
【００２１】
＜熱可塑性エラストマー（Ｂ）＞
本発明の混繊スパンボンド不織布を形成する成分の一つである熱可塑性エラストマー（Ｂ）としては、種々公知の熱可塑性エラストマーを用いることができ、２種類以上の熱可塑性エラストマーを併用してもよい。具体的には、例えば、ポリスチレン−ポリブタジエン−ポリスチレンブロックコポリマー（ＳＢＳと呼称）、ポリスチレン−ポリイソプレン−ポリスチレンブロックコポリマー（ＳＩＳと呼称）、それらの水素添加物であるポリスチレン−ポリ・エチレン・ブチレン−ポリスチレンブロックコポリマー（ＳＥＢＳと呼称）、及びポリスチレン−ポリ・エチレン・プロピレン−ポリスチレンブロックコポリマー（ＳＥＰＳと呼称）に代表される少なくとも１個のスチレン等の芳香族ビニル化合物から構成される重合体ブロックと少なくとも1個のブタジエンあるいはイソプレン等の共役ジエン化合物から構成される重合体ブロックからなるブロック共重合体あるいはその水素添加物であるスチレン系エラストマー；高結晶性の芳香族ポリエステルと非晶性の脂肪族ポリエーテルから構成されるブロック共重合体に代表されるポリエステル系エラストマー；結晶性で高融点のポリアミドと非晶性でガラス転移温度（Ｔｇ）が低いポリエーテルもしくはポリエステルから構成されるブロック共重合体に代表されるポリアミド系エラストマー；ハードセグメントがポリウレタンでソフトセグメントがポリカーボネート系ポリオール、エーテル系ポリオール、カプロラクトン系ポリエステルもしくはアジペート系ポリエステル等から構成されるブロック共重合体に代表される熱可塑性ポリウレタン系エラストマー；非晶性もしくは低結晶性のエチレン・α−オレフィンランダム共重合体、プロピレン・α−オレフィンランダム共重合体、プロピレン・エチレン・α−オレフィンランダム共重合体等を単独、または前記非晶性もしくは低結晶性のランダム共重合体とプロピレン単独重合体あるいはプロピレンと少量のα−オレフィンとの共重合体、高密度ポリエチレン、中密度ポリエチレン等の結晶性のポリオレフィンとを混合したポリオレフィン系エラストマー；塩化ビニル系エラストマー；フッ素系エラストマー等を例示できる。
【００２２】
スチレン系エラストマーとしては、ポリスチレンブロックとブタジエンラバーブロックまたはイソプレンラバーブロックとをベースにした、ジブロックおよびトリブロックコポリマーが挙げられる。前記ラバーブロックは、不飽和または完全に水素添加されたものであってもよい。スチレン系エラストマーとしては、具体的には、例えば、ＫＲＡＴＯＮポリマー（商品名、シェルケミカル（株）製）、ＳＥＰＴＯＮ（商品名、クラレ（株）製）、ＴＵＦＴＥＣ（商品名、旭化成工業（株）製）、レオストマー（商品名、リケンテクノス（株）製）等の商品名で製造・販売されている。
【００２３】
ポリエステル系エラストマーとしては、具体的には、例えば、ＨＹＴＲＥＬ（商品名、Ｅ．Ｉ．デュポン（株）製）、ペルプレン（商品名、東洋紡（株）製）などの商品名で製造・販売されている。
【００２４】
アミド系エラストマーとしては、具体的には、例えば、ＰＥＢＡＸ（商品名、アトフィナ・ジャパン（株）製）の商品名で製造・販売されている。
ポリオレフィン系エラストマーとしては、エチレン／α−オレフィン共重合体、プロピレン／α−オレフィン共重合体が挙げられる。具体的には、例えば、ＴＡＦＭＥＲ（商品名、三井化学（株）製）、ＶＩＳＴＡＭＡＸＸ（商品名、ＥｘｘｏｎＭｏｂｉｌ社製）、エチレン−オクテン共重合体であるＥｎｇａｇｅ（商品名、ＤｕＰｏｎｔＤｏｗ Ｅｌａｓｔｏｍｅｒｓ社製）、結晶性オレフィン共重合体を含むＣＡＴＡＬＬＯＹ（商品名、モンテル（株）製）などの商品名で製造・販売されている。
【００２５】
塩化ビニル系エラストマーとしては、具体的には、例えば、レオニール（商品名、リケンテクノス（株）製）、ポスミール（商品名、信越ポリマー（株）製）などの商品名で製造・販売されている。
【００２６】
これら熱可塑性エラストマー（Ｂ）の中でも、ポリオレフィン系エラストマーおよび熱可塑性ポリウレンエラストマーが好ましく、とくに、熱可塑性ポリウレタン系エラストマーは、伸縮性、加工性を有し、しかも初期親水性及び耐久親水性に優れる混繊スパンボンド不織布が得られるので好ましい。
【００２７】
＜熱可塑性ポリウレタン系エラストマー＞
熱可塑性ポリウレタン系エラストマーの中でも、凝固開始温度が６５℃以上、好ましくは７５℃以上、最も好ましくは８５℃以上の熱可塑性ポリウレタン系エラストマーが好ましい。凝固開始温度の上限値は１９５℃が好ましい。ここで、凝固開始温度は、示差走査熱量計（ＤＳＣ）を用いて測定される値であり、熱可塑性ポリウレタン系エラストマーを１０℃／分で２３０℃まで昇温し、２３０℃で５分間保持した後、１０℃／分で降温させる際に生じる熱可塑性ポリウレタン系エラストマーの凝固に由来する発熱ピークの開始温度である。凝固開始温度が６５℃以上であると、混繊スパンボンド不織布を得る際に繊維同士の融着、糸切れ、樹脂塊などの成形不良を抑制することができるとともに、熱エンボス加工の際には成形された混繊スパンボンド不織布がエンボスローラーに巻きつくことを防止できる。また、得られる混繊スパンボンド不織布もベタツキが少なく、たとえば、衣料、衛生材料、スポーツ材料などの肌と接触する材料に好適に用いられる。一方、凝固開始温度を１９５℃以下にすることにより、成形加工性を向上させることができる。なお、成形された繊維の凝固開始温度はこれに用いた熱可塑性ポリウレタン系エラストマーの凝固開始温度よりも高くなる傾向にある。
【００２８】
このような熱可塑性ポリウレタン系エラストマーの凝固開始温度を６５℃以上に調整するためには、熱可塑性ポリウレタン系エラストマーの原料として使用するポリオール、イソシアネート化合物および鎖延長剤について、それぞれ最適な化学構造を有するものを選択するとともに、ハードセグメントの量を調整する必要がある。ここで、ハードセグメント量とは、熱可塑性ポリウレタン系エラストマーの製造に使用したイソシアネート化合物と鎖延長剤との合計重量を、ポリオール、イソシアネート化合物および鎖延長剤の総量で除算して１００を掛けた重量パーセント（重量％）値である。ハードセグメント量は、好ましくは２０〜６０重量％であり、さらに好ましくは２２〜５０重量％であり、最も好ましくは、２５〜４８重量％である。
【００２９】
また、かかる熱可塑性ポリウレタン系エラストマーは、好ましくは極性溶媒不溶分の粒子数が３００万個／ｇ以下、より好ましくは２５０万個以下、さらにより好ましくは２００万個以下である。ここで、熱可塑性ポリウレタン系エラストマー中の極性溶媒不溶分とは、主に、熱可塑性ポリウレタン系エラストマーの製造中に発生するフィッシュアイやゲルなどの塊状物であり、熱可塑性ポリウレタン系エラストマーのハードセグメント凝集物に由来する成分、ならびにハードセグメントおよび／またはソフトセグメントがアロファネート結合、ビュレット結合等により架橋された成分など、熱可塑性ポリウレタン系エラストマーを構成する原料ならびにこの原料間の化学反応により生じる成分である。
【００３０】
極性溶媒不溶分の粒子数は、熱可塑性ポリウレタン系エラストマーをジメチルアセトアミド溶媒（以下、「ＤＭＡＣ」と略す。）に溶解させた際の不溶分を、細孔電気抵抗法を利用した粒度分布測定装置に１００μｍのアパーチャーを装着して測定した値である。１００μｍのアパーチャーを装着すると、未架橋ポリスチレン換算で２〜６０μｍの粒子の数を測定することができる。
【００３１】
極性溶媒不溶分の粒子数が熱可塑性ポリウレタン系エラストマー１ｇに対して３００万個以下にすることにより、上記熱可塑性ポリウレタン系エラストマーの凝固開始温度範囲内において、繊維径の分布の増大、紡糸時の糸切れなどの問題をより抑えることができる。また大型スパンボンド成形機械での不織布の成形におけるストランド中への気泡の混入、または糸切れの発生を抑制するという観点からは、熱可塑性ポリウレタン系エラストマーの水分値が３５０ｐｐｍ以下のものが好ましく、より好ましくは３００ｐｐｍ以下、最も好ましくは１５０ｐｐｍ以下のものである。
【００３２】
また伸縮性の観点からは、熱可塑性ポリウレタン系エラストマーが、示差走査熱量計（ＤＳＣ）により測定される、ピーク温度が９０〜１４０℃の範囲にある吸熱ピークから求められる融解熱量の総和（ａ）と、ピーク温度が１４０℃を超えて２２０℃以下の範囲にある吸熱ピークから求められる融解熱量の総和（ｂ）とが、下記式（Ｉ）
ａ／（ａ＋ｂ）≦０．８      （Ｉ）
の関係を満たすことが好ましく、
下記式（II）
ａ／（ａ＋ｂ）≦０．７      （II）
の関係を満たすことがさらに好ましく、
下記式（III）
ａ／（ａ＋ｂ）≦０．５５      （III）
の関係を満たすことが最も好ましい。
【００３３】
ここで、「ａ／（ａ＋ｂ）」は熱可塑性ポリウレタン系エラストマーのハードドメインの融解熱量比（単位：％）を意味する。熱可塑性ポリウレタン系エラストマーのハードドメインの融解熱量比が８０％以下になると、繊維、特に混繊スパンボンド不織布における繊維および不織布の強度ならびに伸縮性が向上する。本発明では、熱可塑性ポリウレタン系エラストマーのハードドメインの融解熱量比の下限値は０．１％程度が好ましい。
【００３４】
かかる熱可塑性ポリウレタン系エラストマーは、温度２００℃、せん断速度１００ｓｅｃ-1の条件における溶融粘度が１００〜３０００Ｐａ・ｓが好ましく、より好ましくは２００〜２０００Ｐａ・ｓ、最も好ましくは１０００〜１５００Ｐａ・ｓである。ここで、溶融粘度は、キャピログラフ（東洋精機（株）製、ノズル長３０ｍｍ、直径１ｍｍのものを使用）で測定した値である。
【００３５】
このような特性を有する熱可塑性ポリウレタン系エラストマーは、例えば、特開２００４−２４４７９１号公報に記載された製造方法により得ることができる。
極性溶媒不溶分の少ない上記熱可塑性ポリウレタン系エラストマーは、後述するように、ポリオール、イソシアネート化合物および鎖延長剤の重合反応を行なった後、ろ過することにより得ることができる。
【００３６】
＜親水化処理剤＞
本発明の混繊スパンボンド不織布に初期親水性及び耐久親水性を付与するためには、少なくとも熱可塑性樹脂（Ａ）長繊維に親水性を付与する必要がある。親水性を付与するための親水化処理剤としては、界面活性剤などが挙げられ、中でも非イオン性界面活性剤が好ましい。非イオン性界面活性剤としては、ポリオキシエチレンアルキルエーテル、ポリオキシプロピレンアルキルエーテル、ポリオキシエチレンアルキルフェニルエーテル、ポリオキシプロピレンアルキルフェニルエーテル等のエーテル型非イオン系界面活性剤；アルキルグリコシド等の多価アルコールエーテル型非イオン系界面活性剤；ポリオキシエチレン脂肪酸エステル、ポリオキシプロピレン脂肪酸エステル等のエステル型非イオン系界面活性剤；ショ糖脂肪酸エステル、ソルビタン脂肪酸エステル、ポリオキシエチレン脂肪酸エステル、ポリオキシプロピレン脂肪酸エステル等の多価アルコールエステル型非イオン系界面活性剤；脂肪酸アルカノールアミド、炭素数８〜１８のアシル基を有する脂肪族アミドのアルキレンオキサイド付加物等のアミド系非イオン系界面活性剤等が挙げられる。
【００３７】
これら非イオン性界面活性剤は単独でも、二種以上の非イオン性界面活性剤の混合物であってもよい。
エーテル型非イオン系界面活性剤としては、炭素数が８〜５０のアルキル基または炭素数８〜１８のアルキル基を有するアルキルフェニル基を有する界面活性剤が好ましい。
【００３８】
これら非イオン性界面活性剤の中でも、脂肪族アルコールの炭素数が１０〜４０、好ましくは１２〜２４、より好ましくは１６〜２２の、脂肪族アルコールのアルキレンオキサイド付加物からなるエーテル型非イオン系界面活性剤（ＡＥ型非イオン系界面活性剤）および炭素数８〜１８の脂肪酸とのエステルを有するエステル型非イオン系界面活性剤が好ましい。
【００３９】
熱可塑性樹脂（Ａ）長繊維を親水化処理する方法としては、界面活性剤を添加する方法、より具体的には、界面活性剤で長繊維を塗布する方法や、予め熱可塑性樹脂（Ａ）に界面活性剤を添加した後に繊維化する（練り込む）方法などが挙げられる。中でも、前記非イオン系界面活性剤を熱可塑性樹脂（Ａ）１００重量部に対して、０．１〜１０重量部、より好ましくは０．５〜５重量部の割合で、熱可塑性樹脂（Ａ）長繊維表面に塗布あるいは熱可塑性樹脂（Ａ）に練りこむ方法が好ましい。また、親水性の持続性の観点からは、添加方法として、予め熱可塑性樹脂（Ａ）に界面活性剤を添加した後に繊維化する（練り込む）方法がより好ましい。
【００４０】
非イオン系界面活性剤の添加量が、０．１重量部未満では、得られる混繊スパンボンド不織布の初期親水性及び耐久親水性の改良効果が不十分となる虞がある。一方、１０重量部を超えると、加工性が低下する虞や、繊維表面に非イオン系界面活性剤の染み出す量が多くなり、得られる混繊スパンボンド不織布がべたつく虞もある。
【００４１】
なお、耐久親水性に優れる混繊スパンボンド不織布は、高温下での保管後もしくは吸収性物品製造のための熱加工後においても良好な親水性を維持することが出来るため、生理用ナプキン、パンティライナー、失禁パッド、紙おむつ等の吸収性物品の表面シート及び／又はセカンドシートあるいは吸収体を包むシート（コアラップ）等に好適に用いられるが、後述する実施例に記載の（５）耐久親水性が１０〔ｓｅｃ〕以下、特に５〔ｓｅｃ〕以下のものが、その効果が顕著である。
【００４２】
＜その他添加剤＞
本発明において、混繊スパンボンド不織布には任意成分として、耐熱安定剤、耐候安定剤などの各種安定剤；スリップ剤、防曇剤、滑剤、染料、顔料、天然油、合成油、ワックス等を添加することができる。
【００４３】
かかる安定剤としては、たとえば、２，６−ジ−ｔ−ブチル−４−メチルフェノール（ＢＨＴ）等の老化防止剤；テトラキス［メチレン−３−（３，５−ジ−ｔ−ブチル−４−ヒドロキシフェニル）プロピオネート］メタン、６−（３，５−ジ−ｔ−ブチル−４−ヒドロキシフェニル）プロピオン酸アルキルエステル、２，２'−オキザミドビス［エチル−３−（３，５−ジ−ｔ−ブチル−４−ヒドロキシフェニル）］プロピオネート、Ｉｒｇａｎｏｘ １０１０（ヒンダードフェノール系酸化防止剤：商品名）等のフェノール系酸化防止剤；ステアリン酸亜鉛、ステアリン酸カルシウム、１，２−ヒドロキシステアリン酸カルシウムなどの脂肪酸金属塩などを挙げることができる。これらは１種単独で用いても、２種以上を組み合わせて用いてもよい。
【００４４】
＜混繊スパンボンド不織布＞
本発明の混繊スパンボンド不織布は、熱可塑性樹脂（Ａ）長繊維９０〜１０重量％と熱可塑性エラストマー（Ｂ）長繊維１０〜９０重量％を含む混繊スパンボンド不織布からなり、少なくとも熱可塑性樹脂（Ａ）長繊維が親水化処理されている。
【００４５】
本発明の混繊スパンボンド不織布は、親水化処理されている熱可塑性樹脂（Ａ）長繊維に熱可塑性エラストマー（Ｂ）長繊維１０〜９０重量％の範囲で混繊することにより、初期親水性及び耐久親水性に優れる混繊スパンボンド不織布となる。
【００４６】
本発明の混繊スパンボンド不織布を形成する熱可塑性樹脂（Ａ）長繊維は親水化処理されていることが必須であるが、熱可塑性エラストマー（Ｂ）長繊維は必ずしも親水化処理されていなくてもよい。
【００４７】
混繊スパンボンド不織布としては、嵩高性、伸縮性や柔軟性及び初期親水性及び耐久親水性の観点からは、熱可塑性エラストマー（Ｂ）長繊維が２０重量％以上であることが好ましく、３０重量％以上であることがより好ましく、加工性（耐べたつき性）の観点からは、７０重量％以下が好ましく、６０重量％以下であることがより好ましい。
【００４８】
本発明に係る混繊スパンボンド不織布を形成する熱可塑性樹脂（Ａ）長繊維及び熱可塑性エラストマー（Ｂ）長繊維の繊維径（平均値）は、それぞれ通常５０μｍ以下、好ましくは４０μｍ以下、より好ましくは３０μｍ以下の範囲にある。熱可塑性樹脂（Ａ）長繊維と熱可塑性エラストマー（Ｂ）長繊維の繊維径は同じであっても異なってもよい。
【００４９】
本発明に係る混繊スパンボンド不織布は、その用途に応じて適宜選択できるが、例えば生理用ナプキンの表面材シートとして使用する場合は、柔軟性の観点から、通常、目付が１２０ｇ／ｍ2以下、好ましくは１５〜８０ｇ／ｍ2、より好ましくは１５〜６０ｇ／ｍ2、の範囲にある。
【００５０】
本発明に係る混繊スパンボンド不織布は、前記熱可塑性樹脂（Ａ）及び前記熱可塑性エラストマー（Ｂ）を用いて、公知のスパンボンド不織布の製造方法、例えば、特開２００４−２４４７９１号公報等に記載の方法により製造し得る。
【００５１】
具体的には、熱可塑性樹脂（Ａ）及び熱可塑性エラストマー（Ｂ）をそれぞれ別個の押出機で溶融した後、溶融した重合体をそれぞれ個別に多数の紡糸孔（ノズル）を備えた口金（ダイ）に導入し、熱可塑性樹脂（Ａ）と熱可塑性エラストマー（Ｂ）とを異なる紡糸孔から独立に同時に吐出させた後、溶融紡糸された熱可塑性樹脂（Ａ）の長繊維と熱可塑性エラストマー（Ｂ）の長繊維を冷却室に導入し、冷却風により冷却した後、延伸エアーにより長繊維を延伸（牽引）し、移動捕集面上に堆積させる方法により製造し得る。重合体の溶融温度はそれぞれ重合体の軟化温度あるいは融解温度以上で且つ熱分解温度未満であれば特に限定はされず、用いる重合体等により決め得る。口金温度は、用いる重合体にもよるが、例えば、熱可塑性樹脂（Ａ）としてプロピレン系重合体あるいはプロピレン系重合体とＨＤＰＥとのオレフィン系重合体組成物を、熱可塑性エラストマー（Ｂ）として熱可塑性ポリウレタン系エラストマーあるいはオレフィン系共重合体エラストマーを用いる場合は、通常１８０〜２４０℃、好ましくは１９０〜２３０℃、より好ましくは２００〜２２５℃の温度に設定し得る。
【００５２】
冷却風の温度は重合体が固化する温度であれば特に限定はされないが、通常５〜５０℃、好ましくは１０〜４０℃、より好ましくは１５〜３０℃の範囲にある。延伸エアーの風速は、通常１００〜１０，０００ｍ／分、好ましくは５００〜１０，０００ｍ／分の範囲にある。
【００５３】
堆積された混繊スパンボンド不織布は、延伸加工する前に、ニップロールにて押し固める方法が例示され、その際はロールが加熱されていることが望ましい。またニードルパンチ、ウォータージェット、超音波等の手段を用いる方法、あるいはエンボスロールを用いる熱エンボス加工またはホットエアースルーを用いることがプレボンディングとして例示できるがいずれも通常より軽めに交絡することが得られる表面シートの風合い、伸縮性の面で好ましい。
【００５４】
熱エンボス加工により熱融着する場合は、通常、エンボス面積率が５〜２０％、好ましくは５〜１０％、非エンボス単位面積が０．５ｍｍ2以上、好ましくは４〜４０ｍｍ2の範囲にある。非エンボス単位面積とは、四方をエンボス部で囲まれた最小単位の非エンボス部において、エンボスに内接する四角形の最大面積である。また刻印形状は、円、楕円、長円、正方、菱、長方、四角やそれら形状を基本とする連続した形が例示される。かかる範囲のエンボスを有することにより、混繊スパンボンド不織布を構成する熱可塑性樹脂（Ａ）長繊維と熱可塑性エラストマー（Ｂ）長繊維の繊維間を実質的に結合するエンボス部に結束点を形成し、またエンボス間に混繊スパンボンド不織布層には弾性を有する熱可塑性エラストマー（Ｂ）長繊維及び実質的に熱可塑性エラストマー（Ｂ）長繊維より弾性の低い（伸長繊維）熱可塑性樹脂（Ａ）長繊維が自由度の大きい状態で存在する。したがって、このような構造により混繊スパンボンド不織布は、残留歪みを低減し良好な伸縮性が付与される。
【００５５】
なおエンボス面積率が大きい場合、延伸可能な範囲は小さくなるが、応力を向上する。またエンボス面積率が小さい場合、延伸可能な範囲を大きくすることが出来るが、エンボスピッチが大きくなると若干残留ひずみが大きくなる傾向がある。
【００５６】
本発明の混繊スパンボンド不織布は、延伸加工することにより、延伸された熱可塑性エラストマー（Ｂ）長繊維は弾性回復して延伸前の長さ近くに復帰するが、熱可塑性樹脂（Ａ）長繊維は延伸された状態に近い長さに留まるので、熱可塑性樹脂（Ａ）長繊維は褶曲し、混繊スパンボンド不織布の表面にも褶曲した繊維が飛び出した状態になるので、より嵩高性があり、且つ、柔軟性に富んだ混繊スパンボンド不織布となる。また、伸縮性にも優れるため、フィット感に富んだ吸収性物品の表面シートに好適である。
【００５７】
本発明の混繊スパンボンド不織布は種々用途により、他の層を積層してもよい。本発明の混繊スパンボンド不織布に積層する他の層は、特に限定はされず、用途により種々の層を積層し得る。
【００５８】
具体的には、例えば、編布、織布、不織布、フィルム等を挙げることができる。本発明の混繊スパンボンド不織布に他の層をさらに積層する（貼り合せる）場合は、熱エンボス加工、超音波融着等の熱融着法、ニードルパンチ、ウォータージェット等の機械的交絡法、ホットメルト接着剤、ウレタン系接着剤等の接着剤による方法、押出しラミネート等をはじめ、種々公知の方法を採り得る。
【００５９】
本発明の混繊スパンボンド不織布に積層される不織布としては、スパンボンド不織布、メルトブローン不織布、湿式不織布、乾式不織布、乾式パルプ不織布、フラッシュ紡糸不織布、開繊不織布等、種々公知の不織布を挙げることができ、これら不織布は非伸縮性不織布であっても良い。ここで非伸縮性不織布とは、ＭＤまたはＣＤの破断点伸度が５０％程度でありかつ伸長後に戻り応力を発生させないものを言う。
【００６０】
本発明の混繊スパンボンド不織布に積層されるフィルムとしては、本発明の混繊スパンボンド不織布の特徴である通気性、親水性を活かす、通気性（透湿性）フィルムが好ましい。かかる通気性フィルムとしては、種々公知の通気性フィルム、例えば、透湿性を有するポリウレタン系エラストマー、ポリエステル系エラストマー、ポリアミド系エラストマー等の熱可塑性エラストマーからなるフィルム、無機あるいは有機微粒子を含む熱可塑性樹脂からなるフィルムを延伸して多孔化してなる多孔フィルム等を挙げることができる。多孔フィルムに用いる熱可塑性樹脂としては、高圧法低密度ポリエチレン、線状低密度ポリエチレン、高密度ポリエチレン、ポリプロピレン、ポリプロピレンランダム共重合体あるいはそれらの組成物等のポリオレフィンが好ましい。
【００６１】
＜吸収性物品＞
本発明の吸収性物品は、前記混繊スパンボンド不織布を含む生理用ナプキン、パンティライナー、失禁パッド、紙おむつ等である。吸収性物品は、通常、裏面シート、液透過性の表面シートとの間に吸収体からなる中間層が設けられている。
【００６２】
本発明の混繊スパンボンド不織布は、初期親水性及び耐久親水性に優れ、しかも、柔軟で嵩高性をするので、吸収性物品の表面シート及び／又はセカンドシートあるいは吸収体を包むシート（コアラップ）として好適に用い得る。
【実施例】
【００６３】
以下、実施例に基づいて本発明をさらに具体的に説明するが、本発明はこれらの実施例に限定されるものではない。
実施例及び比較例における物性値等は、以下の方法により測定した。【００６４】
（１）目付〔ｇ／ｍ2〕
（混繊）スパンボンド不織布から２００ｍｍ（ＭＤ）×５０ｍｍ（ＣＤ）の試験片を６点採取した。なお、採取場所はＭＤ、ＣＤともに任意の３箇所とした（計６箇所）。次いで、採取した各試験片を上皿電子天秤（研精工業社製）を用いて、それぞれ質量（ｇ）を測定した。各試験片の質量の平均値を求めた。求めた平均値から１ｍ2当たりの質量（ｇ）に換算し、小数点第２位を四捨五入して各不織布サンプルの目付〔ｇ／ｍ2〕とした。【００６５】
（２）厚み〔μｍ〕
（混繊）スパンボンド不織布から１００ｍｍ（ＭＤ）×１００ｍｍ（ＣＤ）の試験片を３点採取した。なお、採取場所は任意の３箇所とした。次いで、採取した各試験片を荷重型厚み計を用いて、ＪＩＳ  Ｌ  １０９６に記載の方法で厚み〔μｍ〕を測定した。各試験片の厚みの平均値を求め、小数点第２位を四捨五入して各不織布サンプルの厚み〔μｍ〕とした。【００６６】
（３）繊維径〔μｍ〕
（混繊）スパンボンド不織布から１００ｍｍ（ＭＤ）×５０ｍｍ（ＣＤ）の試験片を採取した。【００６７】
熱可塑性樹脂（Ａ）長繊維の繊維径は、採取した各試験片を図１に示すように折りたたみ、折りたたまれた部分から試験片表面の繊維を図２に示すように倍率２００倍で撮影し、その画像を画像寸法計測ソフトウェア（イノテック社製：Ｐｉｘｓ２０００  Ｖｅｒｓｉｏｎ２．０）により解析した。各試験片について１０本の繊維径を測定し、各試験片の繊維径の平均値を求め、小数点第２位を四捨五入して各不織布サンプルの熱可塑性樹脂（Ａ）長繊維の繊維径〔μｍ〕とした。【００６８】
熱可塑性エラストマー（Ｂ）長繊維の繊維径は、採取した各試験片を折りたたまずに、倍率２００倍で撮影し、繊維径が太い繊維を選び、その画像を画像寸法計測ソフトウェア（イノテック社製：Ｐｉｘｓ２０００  Ｖｅｒｓｉｏｎ２．０）により解析した。各試験片について１０本の繊維径を測定し、各試験片の繊維径の平均値を求め、小数点第２位を四捨五入して各不織布サンプルの熱可塑性エラストマー（Ｂ）長繊維の繊維径〔μｍ〕とした。【００６９】
（４）初期親水性〔ｓｅｃ〕
（混繊）スパンボンド不織布から１２５ｍｍ（ＭＤ）×１２５ｍｍ（ＣＤ）の試験片を３点採取した。なお、採取場所は任意の３箇所とした。次いで、採取した各試験片をＬｉｓｔｅｒ（Ｌｅｎｚｉｎｇ  Ｉｎｓｔｒｕｍｅｎｔｓ社製）を用いて、ＥＤＡＮＡ１５０．２−９３に記載の方法に準拠して液透過時間〔ｓｅｃ〕を測定した。【００７０】
具体的には、濾紙としてＥＰＴ  ＥＦ３  フィルターペーパー（Ｈｏｌｌｉｎｇｓｗｏｒｔｈ＆Ｖｏｓｅ  Ｃｏｍｐａｎｙ  Ｌｔｄ．社製、縦１００ｍｍ、横１００ｍｍ）を１０枚用いた。また、液として塩化ナトリウムの水溶液（９ｇ／リットル）を用いた。なお、液の表面張力は７０＋／−２ｍＮ／ｍである。各試験片と濾紙を温度２０℃および湿度６５％の雰囲気に２４時間放置した。Ｌｉｓｔｅｒの漏斗（マグネットバルブ部が搭載され、（３．５＋／−０．２５）秒で２５ｍｌの液を通せるもの）を支えるリングスタンドをセッティングし、ガラス管（容量５０ｍｌ）を漏斗の中に入るように準備した。装置のベースプレートの上に１０枚の濾紙を置き、その上に各試験片を、トップ側（スキンと接触する側）が上側になる様に置いた。その際、プレート内の電極が清浄であることを確認するとともに、漏斗がプレートの中心になるように位置を調節した。漏斗がキャビティプレートの上５ｍｍ（サンプルの上３０ｍｍ）となるように高さを調節した。電極とタイマーが接続されていることを確認し、タイマーを起動させ、ゼロ合わせを行った。次いで、ガラス管に人工尿５ｍｌを注入した。【００７１】
その後、人工尿を漏斗からキャビティプレートに排出し、電極部で液が通り始めてから通り終わるまでの時間を測定した（タイマーが自動的に測定する）。
各試験片の液透過時間の平均値を求め、小数点第２位を四捨五入して各不織布サンプルの初期親水性〔ｓｅｃ〕とした。【００７２】
（５）耐久親水性〔ｓｅｃ〕
（混繊）スパンボンド不織布から１２５ｍｍ（ＭＤ）×１２５ｍｍ（ＣＤ）の試験片を３点採取した。なお、採取場所は任意の３箇所とした。採取した各試験片を、乾燥機（「タバイセイフティオーブン  ＳＴＳ２２２」、縦６００ｍｍ、横６００ｍｍ、奥行き６００ｍｍ、エスペック社製）の中央部付近に、乾燥機の循環風が試験片に垂直に当たる方向に吊り下げ、機内を４０℃の状態にセットして１時間放置した。次いで、各試験片を取り出して１時間室温で放置した後、（４）初期親水性の測定と同様に液透過時間〔ｓｅｃ〕を測定した。各試験片の液透過時間の平均値を求め、小数点第２位を四捨五入して各不織布サンプルの耐久親水性〔ｓｅｃ〕とした。【００７３】
以下の（６）繰り返し吸収率、（７）液流れ距離の測定では、人工尿として、表面張力が７０＋／−２ｍＮ／ｍ塩化ナトリウムの水溶液（９ｇ／リットル）を用いた。
また、（６）繰り返し吸収率、（７）液流れ距離の測定は、（混繊）スパンボンド不織布を製造してから２４時間経過後４８時間以内（加熱処理なし）、および（混繊）スパンボンド不織布を製造してから２４時間以上経過した（混繊）スパンボンド不織布を設定温度８０℃で２時間加熱処理した後取り出して２時間以内（加熱処理あり）の２条件で測定した。【００７４】
（６）繰り返し吸収
（混繊）スパンボンド不織布から試料（５０ｍｍ×２００ｍｍ）を採取した。アドバンテック社製Ｎｏ．２濾紙を１０枚重ね、その上に試料を水平に置いた。試料面より約１０ｍｍの高さからスポイトにて人工尿を１滴（約０．３ｍｌ）ずつ、２０ｍｍ間隔で１０箇所に静置し、２秒以内に吸収される液滴の数を測定した。これを３分おきに３回繰り返し、繰り返し吸収（回）とした。この数値が大きいほど、親水性が優れると評価した。【００７５】
（７）液流れ距離
（混繊）スパンボンド不織布から試料（５０ｍｍ×２００ｍｍ）を採取した。45度に傾斜させて固定した板上に、アドバンテック社製Ｎｏ．２濾紙を5枚重ねて置き、その上に試料を置いて、試料の長手方向の両端を前記濾紙と一緒に板上に固定した。試料面より約１０ｍｍの高さからスポイトにて人工尿を１滴（約０．３ｍｌ）落下させ、液滴の落下点から液滴が完全に吸収された点までの距離を計測し、液流れ距離（ｍｍ）とした。この数値が小さいほど、親水性が優れると評価した。【００７６】
（８）残留歪〔％〕
（混繊）スパンボンド不織布から２００ｍｍ（ＭＤ）×５０ｍｍ（ＣＤ）の試験片を６点採取した。なお、採取場所はＭＤ、ＣＤともに任意の３箇所とした（計６箇所）。次いで、採取した各試験片を万能引張試験機（インテスコ社製、ＩＭ−２０１型）を用いて、チャック間１００ｍｍ、引張速度１００ｍｍ／ｍｉｎ、延伸倍率１００％の条件で延伸した後、直ちに同じ速度で原長まで回復させて、回復時のひずみを測定し、残留歪〔％〕とした。なお、残留歪は、上記６点（ＭＤ、ＣＤ各３点）について平均値を求め、小数点第１位を四捨五入して各不織布サンプルの残留歪〔％〕とした。【００７７】
（９）触感
パネラー１０人が（混繊）スパンボンド不織布の手触りを確認し、下記基準で評価した。
Ａ：１０人のうち１０人がベタツキ無く、手触りが良いと感じた場合。
Ｂ：１０人のうち９〜７人がベタツキ無く、手触りが良いと感じた場合。
Ｃ：１０人のうち６〜３人がベタツキ無く、手触りが良いと感じた場合。
Ｄ：１０人のうち２〜０人がベタツキ無く、手触りが良いと感じた場合。【００７８】
また、実施例、比較例に用いた熱可塑性ポリウレタンエラストマー（ＴＰＵ）の分析および評価は、下記の方法に従って行った。
（１０）凝固開始温度〔℃〕
セイコー電子工業（株）製ＳＳＣ５２００Ｈディスクステーションに接続した示差走査熱量計（ＤＳＣ２２０Ｃ）により測定した。サンプルとして、粉砕したＴＰＵをアルミ製パンに約８ｍｇ採取し、カバーを被せクリンプした。リファレンスとして、同様にアルミナをリファレンスとして採取した。サンプルおよびリファレンスをセル内の所定の位置にセットした後、流量４０Ｎｍｌ／ｍｉｎ．の窒素気流下で測定を行った。昇温速度１０℃／ｍｉｎ．で室温から２３０℃まで昇温し、この温度で５分間維持した後、１０℃／ｍｉｎ．の降温速度で−７５℃まで降温させた。このときに記録されたＴＰＵの凝固に由来する発熱ピークの開始温度を測定し、凝固開始温度（単位：℃）とした。【００７９】
（１１）極性溶媒不溶分の粒子数〔個／ｇ〕
細孔電気抵抗法に基づく粒度分布測定装置としてベックマンコールター社製マルチサーザーＩＩを使用して測定を行った。５リットルのセパラブルフラスコに、ジメチルアセトアミド（和光純薬工業（株）製 特級品）３５００ｇとチオシアン酸アンモニウム（純正化学（株）製 特級品）１４５．８３ｇとを秤量し、室温にて２４時間かけて溶解させた。【００８０】
次いで、１μｍのメンブランフィルターを用いて減圧濾過を行い、試薬Ａを得た。２００ｃｃのガラス瓶に試薬Ａ１８０ｇとＴＰＵペレット２．３７ｇを精秤し、３時間かけてＴＰＵ中の可溶分を溶解させ、これを測定用試料とした。マルチサイザーＩＩに１００μｍのアパーチャーチューブを取り付け、装置内の溶媒を試薬Ａに置換した後、減圧度を約３０００ｍｍＡｑに調節した。十分に洗浄した試料投入用のビーカーに試薬Ａを１２０ｇ秤量し、ブランク測定により発生したパルス量が５０個／分以下であることを確認した。最適なＣｕｒｒｅｎｔ値とＧａｉｎをマニュアルにしたがって設定した後、１０μｍの未架橋ポリスチレン標準粒子を使用してキャリブレーションを実施した。測定は、十分に洗浄した試料投入用ビーカーに試薬Ａを１２０ｇ、測定用試料を約１０ｇ秤量し、２１０秒間実施した。この測定によりカウントされた粒子数を、アパーチャーチューブに吸引されたＴＰＵ重量で除算した値をＴＰＵ中の極性溶媒不溶分の粒子数（単位：個／ｇ）とした。なお、ＴＰＵ重量は次式により算出した。【００８１】
ＴＰＵ重量＝｛（Ａ／１００）×Ｂ／（Ｂ＋Ｃ）｝×Ｄ
式中、Ａ：測定用試料のＴＰＵ濃度（重量％）、Ｂ：ビーカーに秤量した測定用試料の重量（ｇ）、Ｃ：ビーカーに秤量した試薬Ａの重量（ｇ）、Ｄ：測定中（２１０秒間）にアパーチャーチューブに吸引された溶液量（ｇ）である。【００８２】
（１２）ハードドメインの融解熱量比
セイコー電子工業（株）製ＳＳＣ５２００Ｈディスクステーションに接続した示差走査熱量計（ＤＳＣ２２０Ｃ）により測定した。サンプルとして、粉砕したＴＰＵをアルミ製パンに約８ｍｇ採取し、カバーを被せクリンプした。リファレンスとして、同様にアルミナを採取した。サンプルおよびリファレンスをセル内の所定の位置にセットした後、流量４０Ｎｍｌ／ｍｉｎ．の窒素気流下で測定を行った。昇温速度１０℃／ｍｉｎ．で室温から２３０℃まで昇温した。このとき、ピーク温度が９０℃以上１４０℃以下の範囲にある吸熱ピークから求められる融解熱量の総和（ａ）と、ピーク温度が１４０℃を超えて２２０℃以下の範囲にある吸熱ピークから求められる融解熱量の総和（ｂ）を求め、次式によりハードドメインの融解熱量比（単位：％）を求めた。【００８３】
ハードドメインの融解熱量比（％）＝ａ／（ａ＋ｂ）×１００
（１３）２００℃における溶融粘度（以下、単に「溶融粘度」という。）
キャピログラフ（東洋精機（株）製モデル１Ｃ）を用いて、ＴＰＵの２００℃におけるせん断速度１００ｓｅｃ-1の時の溶融粘度（単位：単位：Ｐａ・ｓ）を測定した。長さ３０ｍｍ、直径は１ｍｍのノズルを用いた。【００８４】
（１４）ＴＰＵの水分値
水分量測定装置（平沼産業社製ＡＶＱ−５Ｓ）と水分気化装置（平沼産業社製ＥＶ−６）とを組み合わせてＴＰＵの水分量（単位：ｐｐｍ）の測定を行った。加熱試料皿に秤量した約２ｇのＴＰＵペレットを２５０℃の加熱炉に投入し、気化した水分を予め残存水分を除去した水分量測定装置の滴定セルに導き、カールフィッシャー試薬にて滴定した。セル中の水分量変化に伴う滴定電極の電位変化が２０秒間生じないことをもって滴定終了とした。【００８５】
（１５）ショアＡ硬度
ＴＰＵの硬さは、２３℃、５０％相対湿度下においてＪＩＳ  Ｋ−７３１１に記載の方法に従い測定した。デュロメーターはタイプＡを使用した。【００８６】
＜熱可塑性ポリウレタンエラストマーの製造例１＞
ジフェニルメタンジイソシアネート（以下ＭＤＩと記す。）をタンクに窒素雰囲気下で装入し、気泡が混入しない程度に攪拌しながら４５℃に調整した。【００８７】
数平均分子量２０００のポリエステルポリオール（三井武田ケミカル（株）製、商品名：タケラックＵ２０２４）６２８．６重量部と、イルガノックス１０１０を２．２１重量部と、１，４−ブタンジオール７７．５重量部とをタンクＢに窒素雰囲気下で仕込み、攪拌しながら９５℃に調整した。この混合物をポリオール溶液１という。【００８８】
これらの反応原料から計算されるハードセグメント量は３７．１重量％であった。
次に、ギヤポンプ、流量計を介した送液ラインにて、ＭＤＩを１７．６ｋｇ／ｈの流速で、ポリオール溶液１を４２．４ｋｇ／ｈの流速で、１２０℃に調整した高速攪拌機（ＳＭ４０）に定量的に通液し、２０００ｒｐｍで２分間攪拌混合した後、スタティックミキサーに通液した。スタティックミキサー部は、管長０．５ｍ、内径２０ｍｍφのスタティックミキサーを３本接続した第１〜第３のスタティックミキサー（温度２３０℃）と、管長０．５ｍ、内径２０ｍｍφのスタティックミキサーを３本接続した第４〜第６のスタティックミキサー（温度２２０℃）と、管長１．０ｍ、内径３４ｍｍφのスタティックミキサーを６本接続した第７〜第１２のスタティックミキサー（温度２１０℃）と、管長０．５ｍ、内径３８ｍｍφのスタティックミキサーを３本接続した第１３〜第１５のスタティックミキサー（温度２００℃）とを直列に接続したものであった。【００８９】
第１５スタティックミキサーから流出した反応生成物を、ギヤポンプを介して、ポリマーフィルター（長瀬産業（株）製、商品名：デナフィルター）を先端に付随した単軸押出機（直径６５ｍｍφ、温度１８０〜２１０℃）に圧入し、ストランドダイから押出した。水冷後、ペレタイザーにて連続的にペレット化した。次いで、得られたペレットを乾燥機に装入し、１００℃で８時間乾燥して、水分値４０ｐｐｍの熱可塑性ポリウレタンエラストマーを得た。この熱可塑性ポリウレタンエラストマーを単軸押出機（直径５０ｍｍφ、温度１８０〜２１０℃）で連続的に押出し、ペレット化した。再度、１００℃で７時間乾燥して、水分値５７ｐｐｍの熱可塑性ポリウレタンエラストマー（ＴＰＵ−１）を得た。【００９０】
ＴＰＵ−１の凝固開始温度は１０３．７℃、極性溶媒不溶分の粒子数は１５０万個／ｇ、射出成形により調整した試験片による硬度は８６Ａ、２００℃における溶融粘度は１９００Ｐａ・ｓ、ハードドメインの融解熱量比は３５．２％であった。【００９１】
［実施例１］
＜スパンボンド不織布用の熱可塑性樹脂組成物の調製＞
ＭＦＲ（ＡＳＴＭ  Ｄ１２３８に準拠し、温度２３０℃、荷重２．１６ｋｇで測定）６０ｇ／１０分、密度０．９１ｇ／ｃｍ3、融点１６０℃のプロピレンホモポリマー（以下、「ＰＰ−１」と略す）９６重量部とＭＦＲ（ＡＳＴＭ Ｄ１２３８に準拠して、温度１９０℃、荷重２．１６ｋｇで測定）５ｇ／１０分、密度０．９７ｇ／ｃｍ3、融点１３４℃の高密度ポリエチレン（以下、「ＨＤＰＥ」と略す）４重量部とを混合した後、親水化処理マスターバッチ〔Ｃｉｂａ社製、商品名：ＩＲＧＡＳＵＲＦ  ＨＬ５６０（以下、「親水化剤Ａ」と略す。）なお、親水化剤Ａはエーテル型非イオン系界面活性剤（親水化処理剤成分）である〔ポリオキシエチレンアルキルエーテル：ＣＨ3（ＣＨ2）17―Ｏ―（ＣＨ2ＣＨ2）2.5―Ｈ〕を６０重量％含有する。〕をＰＰ−１／ＨＤＰＥ混合物１００重量部に対して５重量部（親水化処理剤成分換算で３重量部）混合し、熱可塑性樹脂組成物(Ａ−１)を調製した。【００９２】
＜混繊スパンボンド不織布の製造＞
前記熱可塑性ポリウレタンエラストマー（ＴＰＵ−１）と熱可塑性樹脂組成物（Ａ−１）とをそれぞれ独立に７５ｍｍφの押出機及び５０ｍｍφの押出機を用いて溶融した後、紡糸口金を有するスパンボンド不織布成形機（捕集面上の機械の流れ方向に垂直な方向の長さ：８００ｍｍ）を用いて、樹脂温度とダイ温度がともに２１０℃、冷却風温度２０℃、延伸エア風速３７５０ｍ／分の条件でスパンボンド法により溶融紡糸し、ＴＰＵ−１からなる長繊維ＢとＡ−１からなる長繊維Ａとを含む混合長繊維からなるウェッブを捕集面上に堆積させ、繊維Ｂ：繊維Ａが、４０：６０（重量％）の混合繊維からなるウェッブを得た。前記紡糸口金は、ＴＰＵ−１の吐出孔とＡ−１の吐出孔とが交互に配列されたノズルパターンを有し、ＴＰＵ−１（繊維Ｂ）のノズル径０．７５ｍｍφ及びＡ−１（繊維Ａ）のノズル径０．６ｍｍφであり、ノズルのピッチが縦方向８ｍｍ、横方向１１ｍｍであり、ノズル数の比は繊維Ｂ用ノズル：繊維Ａ用ノズル＝１：１．４５であった。繊維Ｂの単孔吐出量は０．６０ｇ／（分・孔）、繊維Ａの単孔吐出量０．６１ｇ／（分・孔）とした。【００９３】
堆積された混合長繊維からなるウェッブはベルト上に設置された、非粘着素材でコーティングされたニップロール（線圧１０ｋｇ／ｃｍ）にてニップ後、移動ベルトから剥離させ、エンボスパターンは面積率１８％、エンボス面積０．４１ｍｍ2であり、加熱温度１０５℃、線圧７０ｋｇ／ｃｍ条件の加熱エンボスにて熱接着し、混繊スパンボンド不織布を得た。得られた混繊スパンボンド不織布の目付は３０ｇ／ｍ2であった。得られた混繊スパンボンド不織布を上記記載の方法で評価した。評価結果を表１に示す。なお、（９）触感は「Ｂ」であった。【００９４】
［実施例２］
実施例１にて得られた混繊スパンボンド不織布から２５０ｍｍ（ＭＤ）×２００ｍｍ（ＣＤ）を切り出し、万能引張試験機（インテスコ社製、ＩＭ−２０１型）を用いて、チャック間２００ｍｍ、引張速度２００ｍｍ／ｍｉｎ、延伸倍率１００％の条件でＭＤ方向に延伸した。延伸後の混繊スパンボンド不織布の目付は３３ｇ／ｍ2であった。延伸後の混繊スパンボンド不織布を上記記載の方法で評価した。評価結果を表１に示す。なお、（９）触感は「Ａ」であった。【００９５】
［実施例３]
実施例１において、混繊スパンボンド不織布の目付を６０ｇ／ｍ2とする以外は、実施例１と同様に行い混繊スパンボンド不織布を得た。得られた混繊スパンボンド不織布を上記記載の方法で評価した。評価結果を表１に示す。なお、（９）触感は「Ｂ」であった。【００９６】
［実施例４]
＜スパンボンド不織布用の熱可塑性樹脂組成物の調製＞
エーテル型非イオン系界面活性剤として、エイコサノールのエチレンオキサイド付加物〔ＣＨ3（ＣＨ2)19−Ｏ−（ＣＨ2ＣＨ2Ｏ）2.5−Ｈ〕：６０重量％、およびＭＦＲ：３０ｇ／１０分のプロピレン単独重合体：４０重量％に酸化防止剤（Ｃｉｂａ社製、商品名Ｉｒｇａｆｏｓ  １６８）を０．０５重量部加え、２３０℃で溶融混練して押出し、ペレット状のマスターバッチ（親水化剤Ｂ）を用意した。【００９７】
ついで、実施例１で用いたＰＰ−１を９６重量部とＨＤＰＥ４重量部とを混合した後、親水化剤ＢをＰＰ−１／ＨＤＰＥ混合物１００重量部に対して５重量部（親水化処理剤成分換算で３重量部）混合し、熱可塑性樹脂組成物(Ａ−２)を調製した。【００９８】
＜混繊スパンボンド不織布の製造＞
実施例３で用いた熱可塑性樹脂組成物（Ａ−１）に替えて、熱可塑性樹脂組成物(Ａ−２)を用いる以外は、実施例３と同様に行い、混繊スパンボンド不織布を得た。得られた混繊スパンボンド不織布の目付は６０ｇ／ｍ2であった。得られた混繊スパンボンド不織布を上記記載の方法で評価した。評価結果を表１に示す。なお、（９）触感は「Ｂ」であった。【００９９】
［実施例５]
＜スパンボンド不織布用の熱可塑性樹脂組成物の調製＞
ＭＦＲ（ＡＳＴＭ  Ｄ１２３８に準拠し、温度２３０℃、荷重２．１６ｋｇで測定）６０ｇ／１０分、密度０．９１ｇ／ｃｍ3、融点１４２℃のプロピレン・エチレンランダム共重合体（以下、「ＰＰ−２」と略す）９６重量部とＨＤＰＥ４重量部とを混合した後、実施例１で用いた親水化剤ＡをＰＰ−２／ＨＤＰＥ混合物１００重量部に対して５重量部（親水化処理剤成分換算で３重量部）混合し、熱可塑性樹脂組成物(Ａ−３)を調製した。【０１００】
＜混繊スパンボンド不織布の製造＞
実施例１で用いた熱可塑性樹脂組成物（Ａ−１）に替えて、熱可塑性樹脂組成物(Ａ−３)を用いる以外は、実施例１と同様に行い、混繊スパンボンド不織布を得た。得られた混繊スパンボンド不織布の目付は３０ｇ／ｍ2であった。得られた混繊スパンボンド不織布を上記記載の方法で評価した。評価結果を表１に示す。なお、（９）触感は「Ｂ」であった。【０１０１】
［実施例６]
＜スパンボンド不織布用の熱可塑性樹脂組成物の調製＞
実施例５で用いたＰＰ−２を９６重量部とＨＤＰＥ４重量部とを混合した後、実施例４で用いた親水化剤ＢをＰＰ−２／ＨＤＰＥ混合物１００重量部に対して５重量部（親水化処理剤成分換算で３重量部）混合し、熱可塑性樹脂組成物(Ａ−４)を調製した。【０１０２】
＜混繊スパンボンド不織布の製造＞
実施例１で用いた熱可塑性樹脂組成物(Ａ−１)に替えて、熱可塑性樹脂組成物（Ａ−４）を用いる以外は、実施例１と同様に行い、混繊スパンボンド不織布を得た。得られた混繊スパンボンド不織布の目付は３０ｇ／ｍ2であった。得られた混繊スパンボンド不織布を上記記載の方法で評価した。評価結果を表１に示す。なお、（９）触感は「Ｂ」であった。【０１０３】
【表１】
0005606310.tif 000002
【０１０４】
［実施例７]
実施例５で用いた熱可塑性ポリウレタンエラストマー（ＴＰＵ−１）に替えて、熱可塑性ポリオレフィンエラストマー（ＥｘｘｏｎＭｏｂｉｌ社製、商品名：ＶＩＳＴＡＭＡＸＸ  ＶＭ２１２５、以下「ＴＰＯ−１」と略す）を用いる以外は、実施例５と同様に行い、混繊スパンボンド不織布を得た。得られた混繊スパンボンド不織布の目付は３０ｇ／ｍ2であった。得られた混繊スパンボンド不織布を上記記載の方法で評価した。評価結果を表２に示す。なお、（９）触感は「Ｂ」であった。【０１０５】
［実施例８]
実施例６で用いた熱可塑性ポリウレタンエラストマー（ＴＰＵ−１）に替えて、熱可塑性エラストマーとして、実施例７で用いたＴＰＯ−１を用いる以外は、実施例６と同様に行い、混繊スパンボンド不織布を得た。得られた混繊スパンボンド不織布の目付は３０ｇ／ｍ2であった。得られた混繊スパンボンド不織布を上記記載の方法で評価した。評価結果を表２に示す。なお、（９）触感は「Ｂ」であった。【０１０６】
［比較例１］
実施例１で用いたＰＰ−１  １００重量部に対して、実施例１で用いた親水剤Ａを５重量部混合した熱可塑性樹脂組成物（Ａ−２）を調整した。次いで、Ａ−２を単独で用いて、実施例１に記載の方法でスパンボンド不織布を得た。得られたスパンボンド不織布の目付は３０ｇ／ｍ2であった。得られたスパンボンド不織布を上記記載の方法で評価した。評価結果を表２に示す。なお、（８）残留歪の測定は、延伸倍率が１００％未満の状態で破断したため、測定できなかった。【０１０７】
［比較例２］
実施例１で用いたＡ−１を単独で用いて、実施例１に記載の方法でスパンボンド不織布を得た。得られたスパンボンド不織布の目付は３０ｇ／ｍ2であった。得られたスパンボンド不織布を上記記載の方法で評価した。評価結果を表２に示す。【０１０８】
［比較例３］
実施例１において親水剤Ａを用いなかった以外は実施例１と同様に行い、混繊スパンボンド不織布を得た。得られた混繊スパンボンド不織布の目付は３０ｇ／ｍ2であった。得られた混繊スパンボンド不織布を上記記載の方法で評価した。評価結果を表２に示す。【０１０９】
【表２】
0005606310.tif 000003
【０１１０】
表１及び表２から、熱可塑性ポリウレタンエラストマー長繊維を含まないプロピレン系重合体あるいは高密度ポリエチレンを少量含むプロピレン系重合体のみからなるスパンド不織布（比較例１及び比較例２）は、親水化剤を添加することにより初期親水性は２．１秒と改良されるものの耐久親水性は全くないことが明らかである。それに対して、熱可塑性ポリウレタンエラストマー長繊維を混繊した混繊スパンボンド不織布（実施例１〜６）及びポリオレフィン系エラストマー長繊維を混繊した混繊スパンボンド不織布（実施例７及び実施例８）は熱可塑性樹脂長繊維が親水化処理されるだけで、熱可塑性ポリウレタンエラストマー長繊維及びポリオレフィン系エラストマー長繊維が親水化処理されていないにもかかわらず、初期親水性が１．１秒〜２．２秒と優れ、しかも耐久親水性にいたってはそれぞれ１．７秒〜３．３秒と極めて優れることが明らかである。【０１１１】
また、延伸処理してなる混繊スパンボンド不織布（実施例２）は、延伸処理されていない混繊スパンボンド不織布（実施例１）に比べ、嵩高くなって厚みが増し、残留歪が少なく、触感に優れることが判る。
【産業上の利用可能性】
【０１１２】
本発明の混繊スパンボンド不織布は、嵩高性、初期親水性及び耐久親水性、柔軟性、耐毛羽立ち性、伸縮性及び触感に優れ、ベタツキが少ないので、かかる特徴を活かして、衛生材用をはじめ、医療材用、衛生材用、産業資材用等に好適に用い得る。
【図１】
0005606310.tif 000004
【図２】
0005606310.tif 000005